(57)【要約】【課題】本発明の目的は、積層装置と口金とを接続する流路と口金の吐出口の寸法を積層体の層厚みに応じて限定することにより、複雑な制御装置を必要とせず、界面不安定現象の発生を抑制し、高品質の多層フィルムを容易に製造することが可能な積層シートの製造装置および製造方法を提供することにある。【解決手段】複数種類のシート材料を前記種類の数よりも多い数の層に積層した積層体を形成する積層装置と、該積層装置の下流側に設けられ前記積層体をシート状に成形する口金とを備えた積層シートの製造装置であって、前記積層装置と前記口金とを接続する流路における流路方向に垂直な任意の断面のシート幅方向寸法をＷ、シート厚み方向寸法をＴ、前記口金の吐出口のシート幅方向寸法をＷｄ、前記積層体の最表層の最小シート厚み方向寸法をＬとすると、式（１）と式（２）の関係を共に満足することを特徴とする積層シートの製造装置。  【数１】2008030258.tif 000016  【数２】2008030258.tif 000017【選択図】図４
2008030258.tif 000002
【特許請求の範囲】
【請求項１】
複数種類のシート材料を前記種類の数よりも多い数の層に積層した積層体を形成する積層装置と、該積層装置の下流側に設けられ前記積層体をシート状に成形する口金とを備えた積層シートの製造装置であって、前記積層装置と前記口金とを接続する流路における流路方向に垂直な任意の断面のシート幅方向寸法をＷ、シート厚み方向寸法をＴ、前記口金の吐出口のシート幅方向寸法をＷｄ、前記積層体の最表層の最小シート厚み方向寸法をＬとすると、式（１）と式（２）の関係を共に満足することを特徴とする積層シートの製造装置。
【数１】
2008030258.tif 000012
【数２】
2008030258.tif 000013
【請求項２】
さらに、１０≦Ｔ／Ｌ≦１０００を満足することを特徴とする請求項１に記載の積層シートの製造装置。
【請求項３】
さらに前記シート幅方向寸法Ｗが５０ｍｍ＜Ｗ＜３００ｍｍであることを特徴とする請求項１または２に記載の積層シートの製造装置。
【請求項４】
さらに前記シート厚み方向寸法ＴがＴ＜１０００ｍｍであることを特徴とする請求項１〜３のいずれかに記載の積層シートの製造装置。
【請求項５】
積層装置により複数種類のシート材料を前記種類の数よりも多い数の層に積層した積層体を形成し、前記積層装置の下流に設けられた口金により前記積層体をシート状に成形する積層シートの製造方法であって、前記積層装置と前記口金とを接続する流路における流路方向に垂直な任意の断面のシート幅方向寸法をＷ、シート厚み方向寸法をＴ、前記口金の吐出口のシート幅方向寸法をＷｄ、前記積層体の最表層の最小シート厚み方向寸法をＬとすると、式（１）と式（２）の関係を共に満足する前記流路を用いることを特徴とする積層シートの製造方法。
【数３】
2008030258.tif 000014
【数４】
2008030258.tif 000015
【発明の詳細な説明】
【技術分野】
【０００１】
本発明は、積層シートの製造装置および製造方法に関する。
【背景技術】
【０００２】
今日、複数種類のシート材料をフィルムの厚み方向に積層した多層構造をもつ多層フィルムの用途は光学用途へと広がりつつある。その中、より優れた光学特性を満足するために、積層数が１００〜１０００層あるいはそれ以上と膨大であるにも関わらず、高品質の超多層フィルムが要求されている。しかし、超多層フィルムを形成する場合、従来の多層フィルムよりも、フローマークや層の断裂などの界面不安定現象が発生する確率が格段に増加するという問題がある。本発明者らの知見によれば、この界面不安定現象を引き起こす大きな原因として、界面にかかるせん断応力が挙げられると考えている。超多層フィルムでは積層数が１００〜１０００層あるいはそれ以上と膨大であるので、各層の厚みは非常に小さい。つまり、超多層フィルムを形成する場合、壁面に近いせん断応力の大きい領域に界面が存在することになり、界面に強力なせん断応力がかかる。ゆえに、超多層フィルムを形成する場合に界面不安定現象が頻繁に発生するのは必然的であるといえる。
【０００３】
多層フィルムを形成するための積層シートの製造装置および製造方法としては、積層装置により複数種類（とくに２種類）のシート材料（典型的には溶融樹脂など）を複数のスリットを通して分流することにより複数の層をもつ積層体を形成し、この積層体をシート幅方向に延びるスリット間隙を有する口金から吐出し、積層シートを形成する方法が知られている。そして、口金から吐出された積層シートは、そのまま、あるいは、延伸等の後処理が施され、多層フィルムとして用いられる。
【０００４】
ところで、本発明の好ましい形態と一見して似ているように見える技術として、特許文献１、特許文献２に開示されている積層シートの製造装置がある。
【０００５】
特許文献１には、３層程度の層数の多層フィルムを製造するための積層装置と口金とを接続する流路における流路方向に垂直な任意の断面のシート幅方向寸法をＷ、シート厚み方向寸法をＴ、口金の吐出口のシート幅方向寸法をＷｄとし、２０＜Ｗ／Ｔ＜３０、かつ５≦Ｗｄ／Ｗ≦１７の範囲に限定することによって、低粘度側のシート材料の層が高粘度側のシート材料の層を包み込む、いわゆる「包み込み現象」を抑制し、各層のシート幅方向厚みムラを少なくするという方法が開示されている。確かに、いわゆる「包み込み現象」は各層のシート幅方向厚みムラを引き起こすが、層数が増加するにつれ、その影響は打ち消しあい、減少するため、特許文献１に開示されている技術を超多層フィルムの形成へ応用したとしてもその効果は減少することになる。
【０００６】
特許文献２には、溶液製膜において、３層程度の層数の多層フィルムを製造するための積層装置と口金とを接続する流路において流路方向に垂直な任意の断面のシート幅方向寸法をＷ、シート厚み方向寸法をＴ、口金の吐出口のシート幅方向寸法をＷｄとし、２＜Ｗ／Ｔ＜１０、かつ１０≦Ｗｄ／Ｗ≦２５の範囲に限定することによって、溶液が積層装置から口金の吐出口までに滞留する滞留時間を短縮して、吐出量を増やし、生産量を増加させても、各層のシート幅方向厚みムラを少なくできるという方法が開示されている。確かに、溶液製膜の場合、溶液の滞留時間による各層のシート幅方向厚みムラへの影響は大きいが、溶融製膜の場合には、滞留時間による各層のシート幅方向厚みムラへの影響は少なく、特許文献２に開示されている技術を超多層フィルムの形成へ応用したとしてもその効果は減少することになる。
【０００７】
また、本発明者らの知見によると、特許文献１、特許文献２のような従来の積層シートの製造装置では、各層のシート幅方向厚みムラ改善はなしえても、界面不安定現象の点については改善することは困難であった。
【特許文献１】特許第３５１６０９９号公報
【特許文献２】特許第３７２７８８３号公報
【発明の開示】
【発明が解決しようとする課題】
【０００８】
本発明の目的は、複雑な制御装置を必要とせず、界面不安定現象の発生を抑制し、高品質の多層フィルムを容易に製造することが可能な積層シートの製造装置および製造方法を提供することにある。
【課題を解決するための手段】
【０００９】
上記目的を達成するために、本発明は、複数種類のシート材料を前記種類の数よりも多い数の層に積層した積層体を形成する積層装置と、該積層装置の下流側に設けられ前記積層体をシート状に成形する口金とを備えた積層シートの製造装置であって、前記積層装置と前記口金とを接続する流路における流路方向に垂直な任意の断面のシート幅方向寸法をＷ、シート厚み方向寸法をＴ、前記口金の吐出口のシート幅方向寸法をＷｄ、前記積層体の最表層の最小シート厚み方向寸法をＬとすると、式（１）と式（２）の関係を共に満足する積層シートの製造装置を提供する。
【００１０】
【数１】
2008030258.tif 000003
【００１１】
【数２】
2008030258.tif 000004
【００１２】
また、本発明の好ましい形態によれば、さらに、１０≦Ｔ／Ｌ≦１０００を満足する積層シートの製造装置を提供する。
【００１３】
また、本発明の好ましい形態によれば、さらに前記シート幅方向寸法Ｗが５０ｍｍ＜Ｗ＜３００ｍｍである積層シートの製造装置を提供する。
【００１４】
また、本発明の好ましい形態によれば、さらに前記シート厚み方向寸法ＴがＴ＜１０００ｍｍである積層シートの製造装置を提供する。
【００１５】
また、本発明の別の形態によれば、積層装置により複数種類のシート材料を前記種類の数よりも多い数の層に積層した積層体を形成し、前記積層装置の下流に設けられた口金により前記積層体をシート状に成形する積層シートの製造方法であって、前記積層装置と前記口金とを接続する流路における流路方向に垂直な任意の断面のシート幅方向寸法をＷ、シート厚み方向寸法をＴ、前記口金の吐出口のシート幅方向寸法をＷｄ、前記積層体の最表層の最小シート厚み方向寸法をＬとすると、式（１）と式（２）の関係を共に満足する前記流路を用いることを特徴とする積層シートの製造方法を提供する。
【００１６】
【数３】
2008030258.tif 000005
【００１７】
【数４】
2008030258.tif 000006
【００１８】
本発明において、「シート材料」とは、たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを溶融するなどして流体化したものを用いることができる。またこれらの熱可塑性樹脂としてはホモ樹脂であってもよく、共重合または２種類以上のブレンドであってもよい。また、各熱可塑性樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００１９】
また、本発明において、「積層体」とは、押出し機から押出されてから、口金から吐出されるまでの間で、複数種類のシート材料を複数の層として積層した多層構造をもつシート材料をいう。
【００２０】
また、本発明において、「積層シート」とは幅と厚みが調整され、口金から吐出された積層体をいう。
【００２１】
また、本発明において、「多層フィルム」とは積層シートが固化し、そのまま、あるいは、延伸等の後処理が施されたものをいう。
【００２２】
また、本発明において、「積層装置」とは、積層体を形成する装置をいう。
【００２３】
また、本発明において、「積層装置と口金とを接続する流路」とは、積層装置内部でシート材料の積層が完成される位置の１ｍｍ下流部から口金内部でマニホールドによってシート幅方向の流路の拡幅が開始される位置の１ｍｍ上流部までの積層体が流れる流路をいう。
【００２４】
また、本発明において、「流路方向」とは、積層装置と口金とを接続する流路の各部において積層体が流れる方向をいう。
【００２５】
また、本発明において、「シート厚み方向」とは、積層シートの各層が積層される方向をいう。
【００２６】
また、本発明において、「シート幅方向」とは、積層シートの流路方向とシート厚み方向の両方に直交する方向をいう。
【００２７】
また、本発明において、「積層体の最表層の最小シート厚み方向寸法Ｌ」とは、積層体の最表層の厚みが最も薄くなっている部位における寸法をいう。積層体の最表層の最小シート厚み方向寸法Ｌは、次の方法を用いて算出することができる。まず、多層フィルムにおける各層の厚みを測定する。次に、多層フィルムにおける各層の厚みの比率と積層体における各層の流量の比率が一致することから、積層体における各層の流量を算出する。そして、積層装置と口金とを接続する流路内における積層体の流速分布をシート厚み方向寸法の２次関数として近似すると、流量から積層体における各層の厚みを算出できる。ゆえに、多層フィルムにおいて、フィルム全体の厚みに対する最表層の最小厚みの割合をＬｓとすると、積層装置と口金とを接続する流路内における積層体の最表層の最小シート厚み方向寸法Ｌは式（３）より算出することができる。この場合、積層体の最表層の最小シート厚み方向寸法Ｌは、寸法Ｌの３次方程式を数値解析などで導き出すことによって算出することができる。
【００２８】
【数５】
2008030258.tif 000007
【発明の効果】
【００２９】
本発明に係る積層シートの製造装置および製造方法では、複雑な制御装置を必要とせず、界面不安定現象の発生を抑制し、高品質の多層フィルムを製造することが出来る。
【発明を実施するための最良の形態】
【００３０】
以下に本実施形態について詳細に述べるが、本発明は以下の実施例を含む実施形態に限定されるものではなく、発明の目的を達成できて、かつ、発明の要旨を逸脱しない範囲内においての種々の変更は当然あり得る。
【００３１】
図１及至図８は本実施形態の積層シートの製造装置に関する図である。なお、図１及至図８において、同じ用途および機能を有している部材については、同じ符号を有している場合がある。
【００３２】
本実施形態では、積層装置により複数種類（とくに２種類）のシート材料（典型的には溶融樹脂など）を複数のスリットを通して分流することにより複数の層をもつ積層体を形成し、この積層体をシート幅方向に延びるスリット間隙を有する口金から吐出し、積層シートを形成する。
【００３３】
本実施形態の積層シートの製造装置の基本構成を図１に示す。図１において、積層シートの製造装置は、図示しない別々の押出機から押し出されたシート材料Ａ、シート材料Ｂを供給するシート材料導入管１、２、シート材料導入管１、２により供給されたシート材料Ａ、シート材料Ｂを交互に多数積層した積層体を形成する積層装置３、積層装置３からの積層体を下流側に導く導管４および導管４からの積層体の幅と厚みを所定の値に調整、吐出し、積層シートを形成する口金５を有している。また、７は、口金５から吐出された積層シート６を冷却し固化させるキャスティングドラムである。キャスティングドラム７で固化した積層シートは、通常、未延伸フィルム８と呼称される。未延伸フィルム８は、通常、矢印ＮＳで示すように、延伸工程（図示せず）に送られ、一方向あるいは二方向に延伸され、多層フィルムとされる。
【００３４】
また、積層数が２０層以上ある積層体を形成する場合、本実施形態の積層シートの製造装置において用いられる積層装置３は、図２に示すような流路を形成するように構成されていることが多い。図２は、積層装置３の内部空間を表す概略斜視図であり、積層装置３内に形成される空間部すなわちシート材料の流路を表している。積層装置３は、その内部に、シート材料Ａ、シート材料Ｂを供給するシート材料導入路１１、１２と、シート材料導入路１１、１２により供給されたシート材料Ａ、シート材料Ｂをシート厚み方向寸法に小さく拡げるマニホールド１３、１４と、マニホールド１３、１４からのシート材料Ａ、シート材料Ｂを所定の層数に分ける多数の細孔１５、１６の列と、各細孔１５、１６からのシート材料Ａ、シート材料Ｂを下流側に導く多数の積層装置のスリット１７、１８の列とを有しており、さらに各積層装置のスリット１７、１８の出口側には積層完了部１９が設けられていて、各積層装置のスリット１７、１８からのシート材料Ａ、シート材料Ｂを交互に多数積層して、積層体を形成できるようになっている。
【００３５】
また、積層数が２０層未満しかない積層体を形成する場合、本実施形態の積層シートの製造装置において用いられる積層装置３は、図３に示すような流路を形成するように構成されていることが多い。図３は、積層装置３の内部空間を表す概略斜視図であり、積層装置３内に形成される空間部すなわちシート材料の流路を表している。積層装置３は、その内部に、シート材料Ａ、シート材料Ｂを供給するシート材料導入路１１、１２と、シート材料導入路１１、１２により供給されたシート材料Ａ、シート材料Ｂをシート厚み方向寸法に小さく拡げるマニホールド１３、１４と、マニホールド１３、１４からのシート材料Ａ、シート材料Ｂを所定の層数に分ける多数の細孔１５、１６の列と、各細孔１５、１６からのシート材料Ａ、シート材料Ｂをシート幅方向に小さく広げ、下流側に導く多数のマニホールド付きスリット１７ｍ、１８ｍの列とを有しており、さらに各マニホールド付きスリット１７ｍ、１８ｍの出口側には積層完了部１９が設けられていて、各マニホールド付きスリット１７ｍ、１８ｍからのシート材料Ａ、シート材料Ｂを交互に多数積層して、積層体を形成できるようになっている。そして、積層装置３内の流路を本出願人が特願２００５−２８６３３１において提案したような構成にすることによって、各層のシート幅方向厚みムラを抑制することができる。
【００３６】
また、本実施形態の積層シートの製造装置において用いられる導管４および口金５は、図４に示すような流路を形成するように構成されている。図４は、積層完了部１９、導管４および口金５の内部空間を表す概略斜視図であり、積層完了部１９、導管４および口金５内に形成される空間部すなわちシート材料の流路を表している。積層完了部１９および導管４は、その内部に、積層装置３によって形成された積層体を口金５まで導く流路２４を有している。また口金５は、その内部に、流路２４によって導かれた積層体をシート幅方向に延ばすマニホールド２１と、マニホールド２１からの積層体をシート厚み方向に縮小する口金のスリット２２と、口金のスリット２２からの積層体を積層シートとして吐出する吐出口２３を有しており、幅と厚みを所定の値に調整した積層体を吐出し、積層シートを形成できるようになっている。ここで、積層装置３と口金５とを接続する流路２４における流路方向に垂直な任意の断面のシート幅方向寸法をＷ、シート厚み方向寸法をＴ，口金５の吐出口２３のシート幅方向寸法をＷｄとしている。また、積層装置３と口金５とを接続する流路２４とは、積層装置３内部の各積層装置のスリット１７、１８、または各マニホールド付きスリット１７ｍ、１８ｍの出口のうち、最下流にある出口の１ｍｍ下流から口金５内部でマニホールド２１によってシート幅方向への流路の拡幅が開始される位置の１ｍｍ上流までの積層体が流れる流路をいう。
【００３７】
また、図５は、積層体が通過中の流路２４における流路方向に垂直な任意の断面の断面図である。積層体３１はシート材料Ａの層３２とシート材料Ｂの層３３からなる。ここで、流速分布の関係から、積層体３１の界面には流路２４のシート厚み方向と垂直な壁面に近いほど強いせん断応力がかかるため、積層体３１の中で、もっとも強いせん断応力がかかる界面は界面３４である。このもっとも強いせん断応力がかかる界面３４の流路２４のシート厚み方向と垂直な壁面との距離、つまり積層体３１の最表層の最小シート厚み方向寸法をＬとしている。
【００３８】
本発明者らは鋭意検討を重ねた結果、流路２４の流路方向に垂直なあらゆる断面、すなわち、流路２４の最上流から最下流までの各断面において、式（１）および式（２）の関係を共に満足させることにより、界面不安定現象の生じない積層シートが得られることを見出した。
【００３９】
【数６】
2008030258.tif 000008
【００４０】
【数７】
2008030258.tif 000009
【００４１】
このような構成とすることにより、積層体の界面にかかるせん断応力を減少させ、界面不安定現象を抑制することができる。ここで、口金拡幅比Ｗｄ／Ｗは、口金による積層体のシート幅方向拡幅比、断面寸法比Ｗ／Ｔは、積層体が流れる流路の流速分布を決定するパラメータ、層厚み比Ｔ／Ｌは、もっともせん断応力を受ける積層体の界面がせん断応力を受ける度合いを表すパラメータを意味する。
【００４２】
口金拡幅比Ｗｄ／Ｗの値が１０以上になると、積層体がシート幅方向に拡幅される際に生じるシート幅方向のせん断応力が大きくなり、界面不安定現象が発生する。また、口金拡幅比Ｗｄ／Ｗの値が１以下になると、装置の大型化につながる。装置をよりコンパクトにするためには、５＜Ｗｄ／Ｗ＜１０であることが好ましい。
【００４３】
本発明者らは、ここで、断面寸法比Ｗ／Ｔの値は図９に示す範囲であることが好ましいことを見出した。図９は、層厚み比Ｔ／Ｌに対する界面不安定現象の発生しない断面寸法比Ｗ／Ｔの範囲を表したグラフであり、横軸は層厚み比Ｔ／Ｌ、縦軸は断面寸法比Ｗ／Ｔである。また、点線は式（４）を表し、色のついた部分は式（２）の範囲を表す。断面寸法比Ｗ／Ｔの値が大きくなると壁面付近の流速勾配が大きくなり、界面にかかるせん断応力が大きくなる。また、層厚み比Ｔ／Ｌの値が大きくなるともっとも大きいせん断応力がかかる界面が相似的に壁面に近くなるため、界面にかかるせん断応力は大きくなる。つまり、このグラフは、界面にかかるせん断応力は断面寸法比Ｗ／Ｔの値と層厚み比Ｔ／Ｌの値との関係によるもので、例え同じ断面寸法比Ｗ／Ｔの値でも層厚み比Ｔ／Ｌの値が大きいほど界面にかかるせん断応力は大きくなるため界面不安定現象が発生することがあることを意味する。押出機の押出不良や、ヒーターの温度ムラなどによって、シート厚み方向寸法Ｌが瞬間的に減少し、層厚み比Ｔ／Ｌの値が急激に大きくなることなどを考慮すると、Ｗ／Ｔ≦５であることが好ましい。
【００４４】
【数８】
2008030258.tif 000010
【００４５】
このような範囲に含まれるよう構成できる導管４および口金５の例を図６，７，８に示す。
【００４６】
図６は、本実施形態の積層シートの製造装置において用いられる積層完了部１９、導管４および口金５の例を示す。流路２４の積層装置３よりのシート幅方向寸法をＷ１、シート厚み方向寸法をＴ１、口金５よりのシート幅方向寸法をＷ２、シート厚み方向寸法をＴ２とすると、シート幅方向寸法Ｗ１とＷ２、シート厚み方向寸法Ｔ１とＴ２は共に等しく、流路方向に対して、流路２４の各寸法が変化しないよう構成されている。
【００４７】
図７は、図６とは異なる本実施形態の積層シートの製造装置において用いられる積層完了部１９、導管４および口金５の例を示す。流路２４の積層装置３よりのシート幅方向寸法をＷ１、シート厚み方向寸法をＴ１、口金５よりのシート幅方向寸法をＷ２、シート厚み方向寸法をＴ２とすると、シート幅方向寸法Ｗ１とＷ２は等しいが、シート厚み方向寸法Ｔ２はＴ１よりも小さく、流路方向に対して、流路２４のシート厚み方向寸法だけが連続的に小さくなるよう構成されている。
【００４８】
図８は、図６および図７とは異なる本実施形態の積層シートの製造装置において用いられる積層完了部１９、導管４および口金５の例を示す。流路２４の積層装置３よりのシート幅方向寸法をＷ１、シート厚み方向寸法をＴ１、口金５よりのシート幅方向寸法をＷ２、シート厚み方向寸法をＴ２とすると、シート厚み方向寸法Ｔ１とＴ２は等しいが、シート幅方向寸法Ｗ２はＷ１よりも大きく、流路方向に対して、流路２４のシート幅方向寸法だけが段階的に大きくなるよう構成されている。
【００４９】
また、超多層フィルムのように層数が非常に多い場合、各層のシート幅方向厚みムラは、いわゆる「包み込み現象」ではなく、口金の拡幅による積層体の急激な流れの変化が主な原因である。この積層体の急激な流れの変化を抑制するには、口金による積層体のシート幅方向への拡幅と積層体の流速を小さく、つまり口金拡幅比Ｗｄ／Ｗと断面寸法比Ｗ／Ｔの値を小さくする必要がある。ゆえに、本実施形態の積層シートの製造装置において用いられる口金拡幅比Ｗｄ／Ｗと断面寸法比Ｗ／Ｔの値を上述のように極力小さくすることは、各層のシート幅方向厚みムラを抑制する効果がある。
【００５０】
また、本実施形態の積層シートの製造装置において用いられる層厚み比Ｔ／Ｌの値を１０≦Ｔ／Ｌ≦１０００の範囲にすることによって、界面不安定現象を抑制する効果を増大させることができる。
【００５１】
また、本実施形態の積層シートの製造装置において用いられるシート幅方向寸法Ｗの値をそれぞれ５０ｍｍ＜Ｗ＜３００ｍｍの範囲にすることによって、装置を大型化させることがなく、また、界面不安定現象を抑制する効果を増大させることができる。すなわち、シート材料を積層するために適した圧力損失を得るためには積層体の総質量流量に応じてシート幅方向寸法Ｗを大きくする必要はあるが、一般に用いられる積層体の総質量流量が４ｔｏｎ／ｈｏｕｒ未満の積層シートの製造装置において、シート幅方向寸法Ｗが３００ｍｍ以上となると、ただ単に流路が大きくなり装置が大型化するだけであり、また、シート幅方向寸法Ｗが５０ｍｍ以下となると、口金拡幅比を大きくとる必要があり、界面不安定現象を抑制する効果が減少する。
【００５２】
また、本実施形態の積層シートの製造装置において用いられるシート厚み方向寸法Ｔの値をＴ＜１０００ｍｍの範囲にすることによって、装置の大型化を防ぐことができる。すなわち、シート材料を積層するために適した圧力損失を得るためには積層体の総質量流量に応じてシート厚み方向寸法Ｔを大きくする必要はあるが、一般に用いられる積層体の総質量流量が４ｔｏｎ／ｈｏｕｒ未満の積層シートの製造装置において、シート厚み方向寸法Ｔが１０００ｍｍ以上となると、ただ単に流路が大きくなり装置が大型化するだけである。
【実施例】
【００５３】
［実施例１］
本発明の積層シートの製造装置を用いて、実際に多層フィルムを製造した結果を説明する。本実施例における具体的な多層フィルムの製造方法は以下の通りである。
【００５４】
（１）シート材料：シート材料Ａ；ポリエチレンテレフタレート（ＰＥＴ）樹脂（東レ（株）製熱可塑性樹脂Ｆ２０Ｓ）、シート材料Ｂ；シクロヘキサンジメタノール共重合ＰＥＴ（イーストマン社製熱可塑性樹脂ＰＥＴＧ６７６３）、シート材料Ｓ；シクロヘキサンジメタノール共重合ＰＥＴ（イーストマン社製熱可塑性樹脂ＰＥＴＧ６７６３）
（２）仕込み：各シート材料を乾燥後、押出機に供給。押出機は２８０℃に設定し、ギヤポンプ、フィルターを介した後、各シート材料を積層装置に供給し合流させた。
【００５５】
（３）積層装置：積層装置は図３にしめすような構成のものからマニホールド付きスリットと細孔を２個ずつ減らしたものを用い、Ａ層１層、Ｂ層２層からなるマニホールド付きスリットから上記樹脂を吐出させ、目標積層比はＡ：Ｂ＝１：１となるようにし、両表層部分がＢ層となるようにした。シート厚み方向寸法Ｌは流速分布から導き出し、表１に示した通りである。
【００５６】
（４）吐出：積層装置で積層完了後、導管を経た積層体をＴダイに供給しシート状に押出した後、静電印加（直流電圧８ｋＶ）にて表面温度２５℃に保たれたキャスティングドラム上で急冷固化し、成形した。積層装置と口金とを接続する流路と口金の吐出口は図４に示すように形成した。各寸法は表１に示した通りである。
【００５７】
（５）表面処理：成形したキャストフィルムをロールで搬送し、コーティング装置において、キャストフィルムの両面に空気中でコロナ放電処理を施し、濡れ張力を５５ｍＮ／ｍとし、その処理面にガラス転移温度Ｔｇ１８℃のポリエステル樹脂／Ｔｇ８２℃のポリエステル樹脂／平均粒径１００ｎｍのシリカ粒子からなる積層形成膜を塗布し、透明、易滑、易接着層を形成した。
【００５８】
（６）熱処理：続いて逐次二軸延伸機に導き、９５℃の熱風で予熱後、縦方向（フィルム長手方向）および横方向（フィルム幅方向）にそれぞれ３．５倍に延伸した。さらに２３０℃の熱風にて熱処理を行うと同時に縦方向に５％の弛緩処理を行い、引き続き横方向にも５％の弛緩処理を行って、室温まで除冷後巻き取った。
【００５９】
また、本実施例における界面不安定性の評価は次の方法によった。
【００６０】
界面不安定現象：界面不安定現象が発生しているか否かは、形成された多層フィルムを目視することによって行った。また、表１において、界面不安定現象が発生しないというのは界面不安定現象によって、多層フィルムの厚みや層自体が明らかに乱れ、波状のムラなどが目視にて確認でき、不良品と判断された多層フィルムの割合が５％未満の場合で、○で表しており、それ以外の場合は、×で表している。
【００６１】
結果を表１に示す。
［実施例２］
図４の各寸法を表１に示したように変更した点と、積層装置を下記に示したように変更した点以外は、実施例１と同様にして多層フィルムを製造した。結果を表１に示す。
【００６２】
積層装置：積層装置は図３にしめすような構成のものにマニホールド付きスリットと細孔を４個ずつ増やしたものを用い、Ａ層５層、Ｂ層４層からなるマニホールド付きスリットから上記樹脂を吐出させ、目標積層比はＡ：Ｂ＝１：１となるようにし、両表層部分がＡ層となるようにした。シート厚み方向寸法Ｌは流速分布から導き出し、表１に示した通りである。
［実施例３］
図４の各寸法を表１に示したように変更した点と、積層装置を下記に示したように変更した点以外は、実施例１と同様にして多層フィルムを製造した。結果を表１に示す。
【００６３】
積層装置：積層装置は図２にしめすような構成のものを用い、Ａ層５１層、Ｂ層５０層からなるスリットから上記樹脂を吐出させ、目標積層比はＡ：Ｂ＝１：１となるようにし、両表層部分がＡ層となるようにした。シート厚み方向寸法Ｌは流速分布から導き出し、表１に示した通りである。
［実施例４］
図４の各寸法を表１に示したように変更した点と、積層装置を下記に示したように変更した点以外は、実施例１と同様にして多層フィルムを製造した。結果を表１に示す。
【００６４】
積層装置：積層装置は図２にしめすような構成のものを用い、Ａ層４０１層、Ｂ層４００層からなるスリットから上記樹脂を吐出させ、目標積層比はＡ：Ｂ＝１：１となるようにし、両表層部分がＡ層となるようにした。シート厚み方向寸法Ｌは流速分布から導き出し、表１に示した通りである。
［比較例１］
図４の各寸法を表１に示したように変更した以外は、実施例１と同様にして多層フィルムを製造した。結果を表１に示す。この口金拡幅比Ｗｄ／Ｗは式（１）の範囲内であるが、断面寸法比Ｗ／Ｔと層厚み比Ｔ／Ｌは式（２）の範囲外である。
［比較例２］
図４の各寸法を表１に示したように変更した以外は、実施例２と同様にして多層フィルムを製造した。結果を表１に示す。この口金拡幅比Ｗｄ／Ｗは式（１）の範囲内であるが、断面寸法比Ｗ／Ｔと層厚み比Ｔ／Ｌは式（２）の範囲外である。
［比較例３］
図４の各寸法を表１に示したように変更した以外は、実施例３と同様にして多層フィルムを製造した。結果を表１に示す。この口金拡幅比Ｗｄ／Ｗは式（１）の範囲内であるが、断面寸法比Ｗ／Ｔと層厚み比Ｔ／Ｌは式（２）の範囲外である。
［比較例４］
図４の各寸法を表１に示したように変更した以外は、実施例４と同様にして多層フィルムを製造した。結果を表１に示す。この口金拡幅比Ｗｄ／Ｗは式（１）の範囲内であるが、断面寸法比Ｗ／Ｔと層厚み比Ｔ／Ｌは式（２）の範囲外である。
［比較例５］
図４の各寸法を表１に示したように変更した以外は、実施例２と同様にして多層フィルムを製造した。結果を表１に示す。この断面寸法比Ｗ／Ｔと層厚み比Ｔ／Ｌは式（２）の範囲内であるが、口金拡幅比Ｗｄ／Ｗは１０以上である。
［比較例６］
図４の各寸法を表１に示したように変更した以外は、実施例３と同様にして多層フィルムを製造した。結果を表１に示す。この断面寸法比Ｗ／Ｔと層厚み比Ｔ／Ｌは式（２）の範囲内であるが、口金拡幅比Ｗｄ／Ｗは１０以上である。
【００６５】
【表１】
2008030258.tif 000011
【００６６】
［まとめ］
図１０は、図９のグラフに各実施例および比較例１至及４における断面寸法比Ｗ／Ｔと層厚み比Ｔ／Ｌの値を示したものであり、○は実施例、□は比較例１至及４を示している。これらの実施例の結果、表１と図１０から、実施例、つまり積層装置と口金とを接続する流路の寸法が式（２）の関係を満足する形状である場合、多層フィルムに発生する界面不安定現象を抑制し、高品質の多層フィルムを形成する。
【００６７】
また、比較例５および６において、表１から、断面寸法比Ｗ／Ｔと層厚み比Ｔ／Ｌの値は実施例２および３と等しく、式（２）の関係を満足する形状である。しかし、口金拡幅比Ｗｄ／Ｗの値は式（１）の関係を満たしておらず、結果としては多層フィルムに発生する界面不安定現象を抑制できなかった。つまり、多層フィルムに発生する界面不安定現象を抑制するためには、積層装置と口金とを接続する流路と口金の吐出口の寸法が式（１）および式（２）の関係を共に満足する形状である必要がある。
【産業上の利用可能性】
【００６８】
本発明により製造される積層シートは、複数種類のシート材料が、その種類の数よりも多い数の複数の層に積層され、シート材料が固化して形成されたものである。本発明によれば、界面不安定現象の発生を抑制し、高品質の多層フィルムを容易に製造できる。
【図面の簡単な説明】
【００６９】
【図１】本実施形態である積層シートの製造装置および製造工程を説明するための斜視図。
【図２】本実施形態である積層シートの製造装置において用いられる積層装置の内部構成を示す内部空間の部分斜視図。
【図３】本実施形態である積層シートの製造装置において用いられる積層装置の内部構成を示す内部空間の部分斜視図。
【図４】本実施形態である積層シートの製造装置において用いられる導管および口金の内部構成を示す内部空間の部分斜視図。
【図５】本実施形態である積層シートの製造装置において用いられる流路内を流れる積層体の断面図。
【図６】本実施形態である積層シートの製造装置において用いられる導管および口金の内部構成を示す内部空間の部分斜視図。
【図７】本実施形態である積層シートの製造装置において用いられる導管および口金の内部構成を示す内部空間の部分斜視図。
【図８】本実施形態である積層シートの製造装置において用いられる導管および口金の内部構成を示す内部空間の部分斜視図。
【図９】本実施形態である積層シートの製造装置において用いられる層厚み比Ｔ／Ｌに対する界面不安定現象の発生しない断面寸法比Ｗ／Ｔのグラフ。
【図１０】各実施例の断面寸法比Ｗ／Ｔおよび層厚み比Ｔ／Ｌの値をプロットした図９のグラフ。
【符号の説明】
【００７０】
１：シート材料Ａが供給されるシート材料導入管
２：シート材料Ｂが供給されるシート材料導入管
３：積層装置
４：導管
５：口金
６：積層シート
７：キャスティングドラム
８：未延伸フィルム
１１、１２：シート材料導入路
１３、１４：マニホールド
１５、１６：細孔
１７、１８：積層装置のスリット
１７ｍ、１８ｍ：マニホールド付きスリット
１９：積層完了部
２１：マニホールド
２２：口金のスリット
２３：吐出口
２４：流路
３１：積層体
３２：シート材料Ａの層
３３：シート材料Ｂの層
３４：積層体の界面  
【図１】
2008030258.tif 000018
【図２】
2008030258.tif 000019
【図３】
2008030258.tif 000020
【図４】
2008030258.tif 000021
【図５】
2008030258.tif 000022
【図６】
2008030258.tif 000023
【図７】
2008030258.tif 000024
【図８】
2008030258.tif 000025
【図９】
2008030258.tif 000026
【図１０】
2008030258.tif 000027